(57)【要約】  本発明は、特定波長域の光を透過し、当該特定波長域より短波長の光の透過率が低い波長選択透過性ガラス物品の提供を目的とする。本発明は、波長３１５ｎｍ超４００ｎｍ以下の光透過率Ｔ３１５ｎｍ超４００ｎｍ以下が１％以上であり、波長３１５ｎｍ以下の光透過率Ｔ３１５ｎｍ以下が６０％以下である、波長選択透過性ガラス物品に関する。
2017094867.tif 000002
【特許請求の範囲】
【請求項１】
下記式で表される波長３１５ｎｍ超４００ｎｍ以下の光透過率Ｔ３１５ｎｍ超４００ｎｍ以下が１％以上であり、下記式で表される波長３１５ｎｍ以下の光透過率Ｔ３１５ｎｍ以下が６０％以下である、波長選択透過性ガラス物品。
【数１】
2017094867.tif 000010
【数２】
2017094867.tif 000011
［前記式中、Ａｋは、ＩＳＯ−９０５０：２００３で規定されるＴ（光透過率）を算出するための、波長ｋ（ｎｍ）における重み付け係数であり、Ｔｋは、波長ｋ（ｎｍ））における透過率である。］
【請求項２】
ガラス板と、該ガラス板の主面に設けられた膜とを含むガラス物品であって、
波長３８０ｎｍの光の透過率が８０％以上であり、
波長３５０ｎｍの光の透過率が３０％以下であり、
波長３１５ｎｍの光の透過率が１０％以下である、請求項１に記載の波長選択透過性ガラス物品。
【請求項３】
前記ガラス物品は、前記ガラス板および前記膜の少なくとも一方に波長３８０ｎｍの光を発光する成分を含有する、請求項２に記載の波長選択透過性ガラス物品。
【請求項４】
前記ガラス板は、波長３６０ｎｍの光の透過率が５０％以上である、請求項２または３に記載の波長選択透過性ガラス物品。
【請求項５】
前記膜は、波長３６０ｎｍ以下の光を吸収する成分を含有する、請求項２〜４のいずれか一項に記載の波長選択透過性ガラス物品。
【請求項６】
前記膜は、波長３６０ｎｍ以下の光を反射する成分を含有する、請求項２〜４のいずれか一項に記載の波長選択透過性ガラス物品。
【請求項７】
前記ガラス物品は、合わせガラスである、請求項１〜６のいずれか一項に記載の波長選択透過性ガラス物品。
【請求項８】
請求項１〜７のいずれか一項に記載の波長選択透過性ガラス物品である窓ガラス。
【請求項９】
請求項１〜７のいずれか一項に記載の波長選択透過性ガラス物品であるカバーガラス。
【発明の詳細な説明】
【技術分野】
【０００１】
本発明は、特定の波長域の光を透過する波長選択透過性ガラス物品に関する。
【背景技術】
【０００２】
一般的な窓ガラスは、紫外線をある程度透過する。そのため、直射日光が差し込む室内では、徐々に日焼けすることが知られている。【０００３】
そこで、特に日差しにさらされる自動車等の窓等には、紫外線を吸収するイオンを含有する紫外線吸収ガラスや紫外線吸収剤を含む膜を備えたガラスが用いられている。【０００４】
特許文献１には、波長４００ｎｍの光の透過率が６１％のガラス上に紫外線遮蔽層を設けて波長４００ｎｍの光の透過率を３％以下とした紫外線遮蔽層付きガラス板が記載されている。【０００５】
紫外線は、皮膚の日焼けや眼の炎症、高分子材料の劣化等を起こすため、有害と考えられているが、特定波長域の光は近視予防に有効ともいわれている。しかし従来の紫外線吸収ガラスは、紫外線全体を吸収するように設計されていた。
【先行技術文献】
【特許文献】
【０００６】
【特許文献１】日本国特開２００９−１８７８８２号公報
【発明の概要】
【発明が解決しようとする課題】
【０００７】
本発明は、近視を抑制する効果のある特定波長域の光を透過し、該特定波長域より短波長の光の透過率が低い、波長選択透過性ガラス物品の提供を目的とする。
【課題を解決するための手段】
【０００８】
本発明は、下記式で表される波長３１５ｎｍ超４００ｎｍ以下の光透過率Ｔ３１５ｎｍ超４００ｎｍ以下が１％以上であり、下記式で表される波長３１５ｎｍ以下の光透過率Ｔ３１５ｎｍ以下が６０％以下である、波長選択透過性ガラス物品を提供する。【０００９】
【数１】
2017094867.tif 000003
【００１０】
【数２】
2017094867.tif 000004
【００１１】
［前記式中、Ａｋは、ＩＳＯ−９０５０：２００３で規定されるＴ（光透過率）を算出するための、波長ｋ（ｎｍ）における重み付け係数であり、Ｔｋは、波長ｋ（ｎｍ）における透過率である。］【００１２】
本発明の波長選択透過性ガラス物品は、ガラス板と、該ガラス板の主面に設けられた膜とを含むガラス物品であって、波長３８０ｎｍの光の透過率が８０％以上であり、波長３５０ｎｍの光の透過率が３０％以下であり、波長３１５ｎｍの光の透過率が１０％以下であることが好ましい。【００１３】
また、前記ガラス板および前記膜の少なくとも一方に波長３８０ｎｍの光を発光する成分を含有することが好ましい。【００１４】
前記ガラス板は、波長３６０ｎｍの光の透過率が５０％以上であることが好ましい。【００１５】
前記膜は、波長３６０ｎｍ以下の光を吸収する成分を含有することが好ましい。【００１６】
前記膜は、波長３６０ｎｍ以下の光を反射する成分を含有することが好ましい。【００１７】
本発明の波長選択透過性ガラス物品は、合わせガラスであることが好ましい。【００１８】
本発明は、前記波長選択透過性ガラス物品である窓ガラスを提供する。【００１９】
本発明は、前記波長選択透過性ガラス物品であるカバーガラスを提供する。
【発明の効果】
【００２０】
本発明によれば、特定波長域の光を透過するが、該特定波長域より短波長の光をほとんど透過しない波長選択透過性ガラス物品が得られる。
【図面の簡単な説明】
【００２１】
【図１】図１は、波長選択透過性ガラス物品の透過スペクトル例を示す図である。
【図２】図２は、波長選択透過性ガラス物品の透過スペクトル例を示す図である。
【図３】図３は、波長選択透過性ガラス物品およびガラス板の透過スペクトル例を示す図である。
【図４】図４は、波長選択透過性ガラス物品およびガラス板の透過スペクトル例を示す図である。
【図５】図５は、波長選択透過性ガラス物品およびガラス板の透過スペクトル例を示す図である。
【図６】図６は、波長選択透過性ガラス物品の構成例を示す断面図である。
【図７】図７は、波長選択透過性ガラス物品の構成例を示す断面図である。
【図８】図８は、波長選択透過性ガラス物品を用いた自動車の例である。
【図９】図９は、波長選択透過性ガラス物品を用いたディスプレイ装置の例である。
【発明を実施するための形態】
【００２２】
本明細書において「波長３８０ｎｍにおける光の透過率」等はその波長における透過率であり、「光透過率Ｔ３１５ｎｍ超４００ｎｍ以下」、「光透過率Ｔ４００−７６０ｎｍ」等は、ＩＳＯ−９０５０：２００３で規定される波長ごとの重みづけ係数を加味した透過率をいうものとする。
【００２３】
また、「特定波長光吸収成分」とは、波長３６０ｎｍ以下の光を吸収する成分をいい、「特定波長光反射成分」とは、波長３６０ｎｍ以下の光を反射する成分をいう。
【００２４】
以下図面を用いて本発明を説明するが、本発明はこれに限定されない。
【００２５】
［ガラス物品の透過スペクトル］
図１は本発明に係る波長選択透過性ガラス物品（以下では「本ガラス物品」ともいう）の透過スペクトルの一例である。図２、図３中のａ、図４中のａおよび図５中のａは、それぞれ本ガラス物品の透過スペクトルの別の例である。
【００２６】
本ガラス物品は、下記式で表される波長３１５ｎｍ超４００ｎｍ以下の光透過率Ｔ３１５ｎｍ超４００ｎｍ以下が１％以上である。
【００２７】
【数３】
2017094867.tif 000005
【００２８】
前記式中、Ａｋは、ＩＳＯ−９０５０：２００３で規定されるＴ（光透過率）を算出するための、波長ｋ（ｎｍ）における重み付け係数であり、Ｔｋは、波長ｋ（ｎｍ）における透過率である。
【００２９】
したがって、前記式は、ＩＳＯ−９０５０：２００３で規定されるＴ（光透過率）を算出するための重み付け係数のうち、３１５ｎｍ超４００ｎｍ以下の波長範囲の重み付け係数のみを使用し、該波長範囲における、重み付け係数（Ａｋ）と透過率（Ｔｋ）と、の積の和を、該波長範囲における重み付け係数の和で割った値であり、重み付け後の透過率の平均値である。
【００３０】
尚、ＩＳＯ−９０５０：２００３におけるＡｋは波長ｋが５ｎｍ毎に規定されるため、前記式のシグマにおけるｋ＝３１５ｎｍ超の際のＡｋは、本発明においてはｋ＝３２０ｎｍの際のＡｋとして扱うこととする。
【００３１】
本ガラス物品は、光透過率Ｔ３１５ｎｍ超４００ｎｍ以下が１％以上であることにより、近視を予防する効果が期待される。本ガラス物品は、光透過率Ｔ３１５ｎｍ超４００ｎｍ以下が３％以上であることが好ましく、５％以上であることがより好ましく、１０％以上であることがさらに好ましく、２０％以上であることがよりさらに好ましく、３０％以上であることが特に好ましく、４０％以上であることが一層好ましく、６０％以上がより一層好ましく、８０％以上であることが最も好ましい。
【００３２】
本ガラス物品は、下記式で表される波長３１５ｎｍ以下の光透過率Ｔ３１５ｎｍ以下が６０％以下である。
【００３３】
【数４】
2017094867.tif 000006
【００３４】
前記式中、ＡｋおよびＴｋは、上記と同様である。したがって、前記式は、ＩＳＯ−９０５０：２００３で規定されるＴ（光透過率）を算出するための重み付け係数のうち、３００〜３１５ｎｍの波長範囲の重み付け係数のみを使用し、該波長範囲における、重み付け係数（Ａｋ）と透過率（Ｔｋ）と、の積の和を、該波長範囲における重み付け係数の和で割った値であり、重み付け後の透過率の平均値である。
【００３５】
なお、３００〜３１５ｎｍの波長範囲の重み付け係数のみを使用するのは、ＩＳＯ−９０５０：２００３で規定される重み付け係数（Ａｋ）の値が波長３００ｎｍ未満については０で設定されているからである。
【００３６】
本ガラス物品は、光透過率Ｔ３１５ｎｍ以下が６０％以下であることにより、当該波長域の光による眼の様々な損傷を抑制することができる。本ガラス物品は、光透過率Ｔ３１５ｎｍ以下が４５％以下であることが好ましく、３０％以下であることがより好ましく、１５％以下であることがさらに好ましく、５％以下であることが特に好ましく、１％以下であることが一層好ましく、０．８％以下であることが最も好ましい。
【００３７】
本ガラス物品は、下記式で表される波長３６０〜４００ｎｍの光透過率Ｔ３６０−４００ｎｍが１％以上であることが好ましい。
【００３８】
【数５】
2017094867.tif 000007
【００３９】
前記式中、ＡｋおよびＴｋは、上記と同様である。したがって、前記式は、ＩＳＯ−９０５０：２００３で規定されるＴ（光透過率）を算出するための重み付け係数のうち、３６０〜４００ｎｍの波長範囲の重み付け係数のみを使用し、該波長範囲における、重み付け係数（Ａｋ）と透過率（Ｔｋ）と、の積の和を、該波長範囲における重み付け係数の和で割った値であり、重み付け後の透過率の平均値である。
【００４０】
本ガラス物品は、光透過率Ｔ３６０−４００ｎｍが好ましくは１％以上であることにより、近視を予防する効果がさらに期待される。３１５ｎｍ超４００ｎｍ以下の波長域の中でも、３６０〜４００ｎｍの波長域の光は、近視を予防する効果を特に期待される。
【００４１】
本ガラス物品は、光透過率Ｔ３６０−４００ｎｍが５％以上であることがより好ましく、１０％以上であることがさらに好ましく、２０％以上であることがより好ましく、３０％以上であることがよりさらに好ましく、４０％以上であることが特に好ましく、６０％以上であることが一層好ましく、８０％以上であることが最も好ましい。
【００４２】
本ガラス物品は、４００ｎｍ以下の光以外の光の透過率は特に限定されず、用途に応じて適宜選択すればよい。光透過率Ｔ４００−７６０ｎｍに着目すると、本発明のガラス物品は、下記式で表される波長４００〜７６０ｎｍの光透過率Ｔ４００−７６０ｎｍが１％以上であることが好ましい。
【００４３】
【数６】
2017094867.tif 000008
【００４４】
前記式中、Ｔｋは、上記と同様である。Ａ’ｋは、ＩＳＯ−９０５０：２００３で規定される光透過率Ｔ４００−７６０ｎｍ（Ｄ６５光源）Ｔｖ＿Ｄ６５を算出するための、波長ｋ（ｎｍ）における重み付け係数である。
【００４５】
したがって、前記式は、ＩＳＯ−９０５０：２００３で規定される光透過率Ｔ４００−７６０ｎｍ（Ｄ６５光源）Ｔｖ＿Ｄ６５を算出するための重み付け係数のうち、４００〜７６０ｎｍの波長範囲の重み付け係数のみを使用し、該波長範囲における、重み付け係数（Ａｋ）と透過率（Ｔｋ）と、の積の和を、該波長範囲における重み付け係数の和で割った値であり、重み付け後の透過率の平均値である。
【００４６】
本ガラス物品は、光透過率Ｔ４００−７６０ｎｍが１％以上であることにより、ガラス背面の視認性を得やすくなり、意匠性を高められる。光透過率Ｔ４００−７６０ｎｍのより好ましい範囲は、本ガラス物品の用途により異なるが、４００〜７６０ｎｍの光を透過することが求められる用途の場合、光透過率Ｔ４００−７６０ｎｍが、１０％以上であることがより好ましく、２０％以上であることがさらに好ましく、４０％以上であることがよりさらに好ましく、６０％以上であることが特に好ましく、８０％以上であることが一層好ましく、９０％以上であることが最も好ましい。
【００４７】
本ガラス物品は、波長３８０ｎｍの光の透過率が８０％以上であることが好ましい。そのようなガラス物品は、近視予防効果の高い光を十分に透過する。波長３８０ｎｍの光の透過率は、より好ましくは８５％以上である。
【００４８】
本ガラス物品は、波長３５０ｎｍの光の透過率が、好ましくは３０％以下であり、より好ましくは２０％以下であり、特に好ましくは１０％以下である。本ガラス物品は波長３５０ｎｍ以下の光の強度を低減できるので、本ガラス物品を建築物や自動車の窓ガラスに使用すると、当該波長域の光による日焼け等が抑制できる。
【００４９】
本ガラス物品は、波長３１５ｎｍの光の透過率が好ましくは１０％以下であり、より好ましくは５％以下であり、特に好ましくは１％以下である。本ガラス物品は３１５ｎｍ以下の光をほとんど透過しないので、本ガラス物品を建築物や自動車の窓ガラスに使用すると、当該波長域の光による激しい日焼け等が防止できる。
【００５０】
［ガラス物品の構成例］
本ガラス物品の形状は、特に限定されない。本ガラス物品は、たとえばガラス板やガラス容器である。
【００５１】
本ガラス物品は、ガラス板の主面に膜が形成された膜付きガラス物品でもよく、複数のガラス板が膜を介して積層された積層ガラス物品でもよい。
【００５２】
本ガラス物品がガラスのみからなる場合には、本ガラス物品は前述の波長３１５ｎｍ超４００ｎｍ以下の光透過率Ｔ３１５ｎｍ超４００ｎｍ以下が板厚６ｍｍ換算で１％以上であることが好ましく、波長３１５ｎｍ以下の光透過率Ｔ３１５ｎｍ以下が板厚６ｍｍ換算で６０％以下であることが好ましい。また、波長３６０〜４００ｎｍの光透過率Ｔ３６０−４００ｎｍは、板厚６ｍｍ換算で１％以上が好ましく、波長４００〜７６０ｎｍの光透過率Ｔ４００−７６０ｎｍは、板厚６ｍｍ換算で１％以上が好ましい。
【００５３】
本ガラス物品がガラス板と該ガラス板の主面に設けられた膜とを含む場合には、波長３８０ｎｍの光の透過率が８０％以上であり、波長３５０ｎｍの光の透過率が３０％以下であり、波長３１５ｎｍの光の透過率が１０％以下であることが好ましい。
【００５４】
本ガラス物品がガラス板と膜を含む場合には、ガラス板および膜の少なくとも一方に波長３８０ｎｍの光を発光する成分を含有することが、近視予防効果が高くなるので好ましい。発光する成分は、波長３６０ｎｍ以下の光を吸収して発光することが好ましい。その場合、発光が最大となる波長は、３６０ｎｍ以上が好ましく、３６０〜４００ｎｍの範囲にあることがより好ましい。
【００５５】
＜膜付きガラス物品＞
図６は、本ガラス物品の構成例である。図６は平板状の膜付きガラス物品１０を示すが、本ガラス物品は曲面状でもよい。図６に示す膜付きガラス物品１０は、ガラス板１１と膜１２とから構成される。以下はこの膜付きガラス物品１０を例に説明するが、本発明はこれに限定されない。
【００５６】
例えば図６に示す膜１２は単一の膜であるが、本ガラス物品における膜は積層膜でもよい。また、図６に示す膜付きガラス物品１０は、ガラス板１１の一方の表面に膜１２を有しているが、本ガラス物品は、両面に膜を有してもよい。本ガラス物品がガラス板の両面に膜を有する場合、一方の面に設けられた膜と他方の面に設けられた膜は、同じ膜でもよく、異なる膜でもよい。
【００５７】
（ガラス板）
膜付きガラス物品１０において、ガラス板１１の厚さは、所定の透過率が得られる限り、特に限定されない。本膜付きガラス物品１０が建築物や自動車の窓ガラスである場合には、たとえば２〜１０ｍｍである。本膜付きガラス物品１０がディスプレイや照明器具のカバーガラスである場合には、たとえば０．１〜２ｍｍである。
【００５８】
ガラス板１１は、波長３６０ｎｍの光を５０％以上透過することが好ましい。そのようなガラス板は、近視予防効果の高い光をよく透過し、かつ扱いやすいからである。この点について以下に説明する。
【００５９】
通常、ガラス組成中に特定波長光吸収成分を含まないガラスは、４００ｎｍ以下の光をある程度透過する。例えば図３中のｂは少量のＦｅ２Ｏ３を含む一般的な窓用ガラス板の透過スペクトル例を示している。また、図４中のｂは特定波長光吸収成分をほとんど含まないディスプレイ用ガラス板の透過スペクトルの例を示している。これらの一般的なガラス板は、波長３６０ｎｍの光を５０％以上透過し、波長３８０ｎｍの光を８０％以上透過するので、本発明におけるガラス板１１として好ましい。
【００６０】
なお、通常の窓ガラスに含まれるＦｅ２Ｏ３は、色調調整剤や原料中の不純物として含まれる成分であるが、特定波長光吸収成分としても機能することが知られている。一方、従来から紫外線吸収ガラスとして、種々の特定波長光吸収成分を含むガラスが開発されている。例えば特定波長光吸収成分としてＣｅＯ２またはＦｅ２Ｏ３等を含むものがある。
【００６１】
これらの紫外線吸収ガラスは、特定波長光吸収成分として金属イオンを含有するものが多い。金属イオンは通常、比較的ブロードな光吸収特性を示すので、紫外線吸収ガラスの多くは、幅広い波長域の光を吸収する。その場合、波長３６０ｎｍの光の透過率が低いガラスは、波長３８０ｎｍの光の透過率も低くなる。
【００６２】
紫外線吸収ガラスとしては、ガラス中に微粒子が析出する等によって特定の波長だけを吸収するガラスも知られている。しかし、そのようなガラスは熱的または化学的に不安定なので、扱いにくい。
【００６３】
ガラス板１１の光透過率Ｔ４００−７６０ｎｍは特に限定されず、本ガラス物品の用途に応じて適宜設定できる。本ガラス物品がディスプレイのカバーガラス等の場合には、光透過率Ｔ４００−７６０ｎｍは１００％に近く、着色がないことが好ましい。波長３１５ｎｍ以下の光を透過しないガラス板であれば、より好ましい。
【００６４】
ガラス板１１のガラス組成は、所望の透過率が得られるものであれば、特に限定されない。ガラス板１１のガラス組成としては、たとえば、一般的な窓ガラスに用いられるソーダライムガラスや、ディスプレイ基板に用いられる（無アルカリ）アルミノボロシリケートガラス、化学強化用として用いられるアルカリアルミノシリケートガラスが、強度や耐久性に優れているので好ましい。
【００６５】
光透過率をより低くしたい場合には、ガラス板は、前述の特定波長光吸収成分を含有するガラスがより好ましい。
【００６６】
（膜）
膜１２は、波長３６０ｎｍ以下の光を吸収する成分または波長３６０ｎｍ以下の光を反射または散乱する成分を含むことが好ましい。その場合、本ガラス物品の光透過率は、ガラス板の光透過率より低くなる。
【００６７】
膜１２の厚さは、所望の透過率が得られる限り、特に限定されないが、より好ましい光透過特性を得るためには、たとえば１μｍ以上であり、２μｍ以上が好ましく、５μｍ以上がより好ましい。また、膜の厚さは、通常は１００μｍ以下である。
【００６８】
膜１２の材質は特に限定されず、樹脂等の有機物でもよく、無機物でもよい。
【００６９】
膜１２は、波長３６０ｎｍ以下の光を吸収する特定波長光吸収成分または波長３６０ｎｍ以下の光を反射する特定波長光反射成分を含有することが好ましい。その場合、膜１２は、その全体が特定波長光吸収成分または特定波長光反射成分で構成されてもよく、マトリクス中に特定波長光吸収成分または特定波長光反射成分が分散または溶解しているものでもよい。なお、特定波長光反射成分は波長３６０ｎｍ以下の光を散乱する成分（以下、特定波長光反射成分ともいう）として作用することがある。
【００７０】
膜１２が特定波長光反射成分を含有する場合は、光学特性の安定性の点から、膜の表面が特定波長光反射成分で構成されていることが好ましい。また特定波長光反射成分は、波長３６０ｎｍ以下の光が適度に散乱されるように配置されることが好ましい。
【００７１】
膜１２が特定波長光反射成分で構成される場合、膜１２は誘電体積層膜で構成されることが好ましい。その場合、積層膜を構成する層の数、各層の材質および配置順等を適正に設計することにより、積層膜に波長３６０ｎｍ以下の光（特定波長光）の反射特性を発現させることができる。
【００７２】
たとえば、積層膜は、透明な基板の第１の表面に近い側から、第１の層、第２の層、第３の層および第４の層を順次積層することにより構成され、屈折率の高い「高屈折率層」と屈折率が低い「低屈折率層」が交互に積層された構成が好ましい。
【００７３】
すなわち、第１の層および第３の層は、第２の層および第４の層よりも大きな屈折率を有することが好ましい。その場合、第１の層および第３の層の屈折率は、２．０以上が好ましく、２．１以上がより好ましい。このような「高屈折率層」を構成する材料としては、例えば、チタニア、酸化ニオブ、ジルコニア、セリア、および酸化タンタル等が挙げられる。
【００７４】
第１の層の厚さは、５ｎｍ〜２０ｎｍが好ましい。第３の層の厚さは、４５ｎｍ〜１２５ｎｍが好ましい。第３の層は、第１の層と同じ材質で構成されてもよい。
【００７５】
第２の層および第４の層の屈折率は、１．４〜１．８が好ましい。このような「低屈折率層」を構成する材料としては、例えば、シリカ、アルミナ等が挙げられる。シリカには、アルミニウムなどの他の元素がドープしてもよい。第２の層の厚さは、１５ｎｍ〜４５ｎｍが好ましい。第４の層の厚さは、０ｎｍ〜１１０ｎｍが好ましい。
【００７６】
また第５の層、第６の層、…第ｎの層（ｎは、５以上の整数）が存在してもよい。
【００７７】
また、最外層直下は、必ずしも低屈折率層である必要はなく、最外層の直下は、高屈折率層でもよい。
【００７８】
積層膜を構成する各層は、いかなる方法で設置されてもよい。各層は、例えば、蒸着法、スパッタ法、およびＣＶＤ（化学気相成長）法等により成膜できる。
【００７９】
膜１２がマトリクス中に特定波長光吸収成分を含有する構成の場合には、特定波長光吸収成分は均一に溶解しているか光を散乱しない程度の小粒子で分散していることが好ましい。そのような場合にはヘイズ値が小さくなる。膜のヘイズ値は２０％以下が好ましく、より好ましくは１０％以下、さらに好ましくは１％以下である。
【００８０】
膜１２のマトリクス成分は、波長３１５ｎｍ超４００ｎｍ以下の光を透過するものが好ましく、例えば、二酸化ケイ素のような無機マトリクス、エポキシ樹脂、アクリル樹脂、ポリカーボネート樹脂およびメラミン樹脂のような有機マトリクス並びに有機化合物と無機化合物が複合した有機無機マトリクスなどが挙げられる。
【００８１】
有機マトリクスは、波長３１５ｎｍ超４００ｎｍ以下の光を透過するために、フッ素樹脂が好ましい。マトリクス成分は可視光域（４００〜７６０ｎｍ。以下同じ。）の波長に吸収を有していない化合物が好ましいが、着色が許容される場合は可視光域の波長に吸収を有してもよい。
【００８２】
膜１２が特定波長光吸収成分を含有する場合、該特定波長光吸収成分は、波長３１５ｎｍ以下の光を吸収する成分が好ましい。特定波長光吸収成分は粉末でもよく、液状でもよい。膜１２がそのような成分を含有することで、ガラス板１１として一般的な窓ガラスやディスプレイ基板用ガラスを用いても、有害な波長域の光を遮断するガラス物品が得られる。
【００８３】
特定波長光吸収成分としては、例えば、ベンゾトリアゾール系化合物、トリアジン系化合物、ベンゾフェノン系化合物、マロン酸エステル系化合物およびシュウ酸アニリド系化合物から選択される１種以上を含む、いわゆる紫外線吸収剤と呼ばれるものが挙げられる。
【００８４】
ベンゾトリアゾール系化合物としては、例えば、２−［５−クロロ（２Ｈ）−ベンゾトリアゾール−２−イル］−４−メチル−６−（ｔｅｒｔ−ブチル）フェノール、オクチル−３−［３−ｔｅｒｔ−４−ヒドロキシ−５−［５−クロロ−２Ｈ−ベンゾトリアゾール−２−イル］プロピオネート、２−（２Ｈ−ベンゾトリアゾール−２−イル）−４，６−ジ−ｔｅｒｔ−ペンチルフェノール、２−（２−ヒドロキシ−５−メチルフェニル）ベンゾトリアゾール、２−［２−ヒドロキシ−３−（３，４，５，６−テトラヒドロフタルイミド−メチル）−５−メチルフェニル］ベンゾトリアゾール、２−（２−ヒドロキシ−５−ｔｅｒｔ−オクチルフェニル）ベンゾトリアゾール、２−（２−ヒドロキシ−５−ｔｅｒｔ−ブチルフェニル）−２Ｈ−ベンゾトリアゾール、メチル３−（３−（２Ｈ−ベンゾトリアゾール−２−イル）−５−ｔ−ブチル−４−ヒドロキシフェニル）プロピオネート、２−（２Ｈ−ベンゾチリアゾール−２−イル）−４，６−ビス（１−メチル−１−フェニルエチル）フェノールおよび２−（２Ｈ−ベンゾトリアゾール−２−イル）−６−（１−メチル−１−フェニルエチル）−４−（１，１，３，３−テトラメチルブチル）フェノール等が挙げられる。
【００８５】
トリアジン系化合物としては、例えば、２−［４−［（２−ヒドロキシ−３−ドデシロキシプロピル）オキシ］−２−ヒドロキシフェニル］−４，６−ビス（２，４−ジメチルフェニル）−１，３，５−トリアジン、２−［４−［（２−ヒドロキシ−３−（２‘−エチル）ヘキシル）オキシ］−２−ヒドロキシフェニル］−４，６−ビス（２，４−ジメチルフェニル）−１，３，５−トリアジン、２，４−ビス（２−ヒドロキシ−４−ブトキシフェニル）−６−（２，４−ビス−ブトキシフェニル）−１，３，５−トリアジンおよび２−（２−ヒドロキシ−４−［１−オクチルカルボニルエトキシ］フェニル）−４，６−ビス（４−フェニルフェニル）−１，３，５−トリアジン等が挙げられる。
【００８６】
ベンゾフェノン系化合物としては、例えば、２，４−ジヒドロキシベンゾフェノン、２，２’，３−トリヒドロキシベンゾフェノン、２，２’，４，４’−テトラヒドロキシベンゾフェノン、２，４−ジヒドロキシ−２’，４’−ジメトキシベンゾフェノンおよび２−ヒドロキシ−４−ｎ−オクトキシベンゾフェノン等が挙げられる。
【００８７】
マロン酸エステル系化合物としては、例えば、［（４−メトキシフェニル）−メチレン］−プロパンジオイックアシッドジメチルエステル等が挙げられる。
【００８８】
シュウ酸アニリド系化合物としては、例えば、Ｎ−（２−エトキシフェニル）−Ｎ’−（２−エトキシフェニル）−エタンジアミン、Ｎ−（４−ドデシルフェニル）−Ｎ’−（２−エトキシフェニル）−エタンジアミン等が挙げられる。
【００８９】
本発明において、これら特定波長光吸収成分は１種を単独で用いることも、２種以上を併用することも可能である。
【００９０】
膜１２は、発光を生じる成分を含有することがより好ましい。特定波長光吸収成分が波長３６０ｎｍ以下の光を吸収して波長３８０ｎｍ前後の発光を生じる成分であることがより好ましい。そのような成分を含むことで近視予防効果の高い光を効果的に透過し、有害な波長域の光を遮断する近視予防物品が得られる。
【００９１】
発光を生じる成分としては、例えば、蛍光ガラス、Ｅｕ（ＩＩ）ドープＢａＦＸ（Ｘ＝Ｃｌ，Ｉ）、Ｅｕ（ＩＩ）ドープＣａＷＯ３、トリアゾール誘導体の蛍光色素、並びにビス（トリアジニルアミノ）スチルベンジスルホン酸誘導体およびビススチリルビフェニル誘導体といった蛍光増白剤などが挙げられる。
【００９２】
特定波長光吸収成分および発光を生じる成分は、可視光域の波長に吸収を有していない化合物が好ましいが、着色が許容される場合は可視光域の波長に吸収を有していてもよい。
【００９３】
＜積層ガラス物品＞
図７は、本ガラス物品が積層ガラスである場合の構成例である。図７は平板状の積層ガラス物品２０を示すが、本ガラス物品は曲面状であってもよい。図７に示す積層ガラス物品２０は、ガラス板２１、２３と、その間に設けられた膜２２とから構成される。以下はこの積層ガラス物品２０を例に説明するが、本発明はこれに限定されない。
【００９４】
例えば図７に示す積層ガラス物品２０はガラス−膜−ガラスの３層からなるが、本ガラス物品は４層以上の積層体でもよい。
【００９５】
積層ガラス物品における膜は、その全体が特定波長光吸収成分または特定波長光反射成分で構成されてもよく、マトリクス中に特定波長光吸収成分または特定波長光反射成分が分散または溶解しているものでもよい。後者の場合、マトリクスは波長３１５ｎｍ超４００ｎｍ以下の光を透過するものが好ましい。マトリクスは可視光域の波長に吸収を有していない化合物が好ましいが、着色が許容される場合は可視光域の波長に吸収を有していてもよい。
【００９６】
マトリクスとしては、例えば、二酸化ケイ素等の無機マトリクス、フッ素樹脂、エポキシ樹脂、アクリル樹脂、ポリカーボネート樹脂およびメラミン樹脂等の有機マトリクス並びに有機化合物と無機化合物が複合した有機無機マトリクスなどが挙げられる。
【００９７】
有機マトリクスとしては波長３１５ｎｍ超４００ｎｍ以下の光を透過するために、フッ素樹脂が好ましい。
【００９８】
本ガラス物品が積層ガラス物品である場合、本ガラス物品は合わせガラスでもよい。合わせガラスは、２枚以上のガラス板を中間膜（樹脂膜）で接着して一体化したものである。合わせガラスは、自動車の窓ガラスに用いられるほか、学校用の安全ガラスや防犯ガラスとしても用いられる。合わせガラスの中間膜としては、ポリビニルブチラールが広く用いられている。
【００９９】
本ガラス物品が合わせガラスである場合には、中間膜に特定波長光吸収成分または特定波長光反射成分を分散させてもよく、中間膜のほかに特定波長光吸収成分または特定波長光反射成分を含有する薄膜を設けてもよい。
【０１００】
膜は波長３１５ｎｍ超４００ｎｍ以下の光を透過することが好ましく、二酸化ケイ素のような無機マトリクス、フッ素樹脂、エポキシ樹脂、アクリル樹脂、ポリカーボネート樹脂、メラミン樹脂のような有機マトリクスや有機化合物と無機化合物が複合した有機無機マトリクスなどを使用することができる。
【０１０１】
有機マトリクスは波長３１５ｎｍ超４００ｎｍ以下光を透過するために、フッ素樹脂が好ましい。マトリクスは可視光域の波長に吸収を有しない化合物が好ましいが、着色が許容される場合は可視光域の波長に吸収を有してもよい。
【０１０２】
［ガラス物品の製造方法］
本ガラス物品は、一般的な膜付きガラスや積層ガラスの製造方法を準用して製造できる。
【０１０３】
本ガラス物品が、膜付きガラス物品である場合は、たとえば、ガラス板上に膜をコーティングして形成する方法で製造できる。
【０１０４】
ここでコーティング方法としては、例えば、真空装置を用い、コーティングする物質を物理的に気化させて基材上に堆積させるスパッタ法および蒸着法、コーティングする物質を化学的に気化させて基材上に堆積させる化学蒸着法（ＣＶＤ法）、並びにコーティングする物質を溶媒に溶解または分散させて溶液とし、基材上に塗布するウェットコーティング法等が挙げられる。
【０１０５】
本ガラス物品が積層ガラス物品である場合、ガラス板と膜を別々に準備してから積層してもよく、ガラス板上に膜を形成してから他のガラス板を積層してもよい。複数のガラス板と膜とを積層してから、再上層のガラス板上に別の膜を形成してもよい。
【０１０６】
［ガラス物品の使用例］
図８および図９は本ガラス物品の使用例を示すが、本発明はこれに限定されない。
【０１０７】
本ガラス物品は、たとえば住宅やビル等の建築物の窓ガラスや自動車等の乗り物の窓ガラスとして使用できる。例えば図８に示す自動車３０において、本ガラス物品は運転席側の窓ガラス３１に用いてもよく、側面の窓ガラス３２に用いてもよく、後部の窓ガラス（図示しない）に用いてもよい。
【０１０８】
本ガラス物品を窓ガラスとして用いる場合には、通常のガラス板と同様の方法で窓枠等に取り付けて用いることができる。
【０１０９】
本ガラス物品は、ディスプレイ装置や照明器具に用いることができる。例えば図９に示す液晶ディスプレイ装置４０において、本ガラス物品は、前面板４１として用いてもよく、カバーガラス４２として用いてもよい。
【０１１０】
本ガラス物品をディスプレイ装置や照明器具のカバーガラス等に用いる場合には、当該装置に内蔵される光源が波長３８０ｎｍ前後の光を発することが好ましい。そのような光源が発する光が、本ガラス物品を通して人の目に達することで、近視予防効果が高くなる。
【０１１１】
本ガラス物品は、壁や鏡等の内装に用いてもよい。本ガラス物品を窓や内装に用いることで室内における近視予防効果を有する光の量を増大することができる。
【実施例】
【０１１２】
以下、実施例を示して本発明を詳細に説明するが、本発明は以下の記載によっては限定されない。【０１１３】
［例１］
厚さ２ｍｍのアルカリアルミノシリケートガラス板（旭硝子株式会社製、商品名：Ｄｒａｇｏｎｔｒａｉｌ）上に、スパッタ法により、第１の層〜第４の層からなる、合計４層からなる積層膜を形成した。この積層膜は、特定波長光反射成分からなる。【０１１４】
積層膜は、ガラス板に近い側から、以下の層構成とした：
第１の層：Ｎｂ２Ｏ５層、厚さ２９．０ｎｍ、
第２の層：ＳｉＯ２層、厚さ２２．３ｎｍ、
第３の層：Ｎｂ２Ｏ５層、厚さ１０２．１ｎｍ、
第４の層：ＳｉＯ２層、厚さ９６．１ｎｍ。【０１１５】
第１および第３の層は、ターゲットとしてＮｂＯＸターゲット（ｘ＜２）を使用し、Ａｒ＋Ｏ２雰囲気（酸素８ｖｏｌ％）下でのスパッタ法により成膜した。スパッタ圧力は、０．３７Ｐａとした。【０１１６】
第２および第４の層は、ターゲットとしてＳｉターゲットを使用し、Ａｒ＋Ｏ２雰囲気（酸素６０ｖｏｌ％）下でのスパッタ法により成膜した。スパッタ圧力は、０．１７Ｐａとした。【０１１７】
次いで裏面にも同様のＮｂ２Ｏ５、ＳｉＯ２膜を形成して膜付きガラス物品を得る。得られたガラス物品についてＪＩＳ  Ｒ３１０６−１９９８を準用して分光透過率を測定した。波長３００〜４００ｎｍにおける透過スペクトルを図１に示す。【０１１８】
また、波長３１５ｎｍ超４００ｎｍ以下の光透過率Ｔ３１５ｎｍ超４００ｎｍ以下、波長３１５ｎｍ以下の光透過率Ｔ３１５ｎｍ以下、波長３６０〜４００ｎｍの光透過率Ｔ３６０−４００ｎｍ、波長４００〜７６０ｎｍの光透過率Ｔ４００−７６０ｎｍ、波長３８０ｎｍの光の透過率Ｔ３８０ｎｍ、波長３５０ｎｍの光の透過率Ｔ３５０ｎｍ、波長３１５ｎｍの光の透過率Ｔ３１５ｎｍをまとめて表１に示す。またガラス板の波長３６０ｎｍの光の透過率を表１に示す。【０１１９】
［例２］
例１と同様にして、厚さ２ｍｍのアルカリアルミノシリケートガラス板（旭硝子株式会社製、商品名：Ｄｒａｇｏｎｔｒａｉｌ）上に、スパッタリング法により、第１の層〜第８の層からなる、合計８層からなる積層膜を形成した。この積層膜は特定波長光反射成分からなる。【０１２０】
積層膜は、ガラス板に近い側から、以下の層構成とした：
第１の層：Ｎｂ２Ｏ５層、厚さ０．６ｎｍ、
第２の層：ＳｉＯ２層、厚さ８７．２ｎｍ、
第３の層：Ｎｂ２Ｏ５層、厚さ１３．８ｎｍ、
第４の層：ＳｉＯ２層、厚さ４５．６ｎｍ、
第５の層：Ｎｂ２Ｏ５層、厚さ３４．１ｎｍ、
第６の層：ＳｉＯ２層、厚さ２３．４ｎｍ、
第７の層：Ｎｂ２Ｏ５層、厚さ３１．０ｎｍ、
第８の層：ＳｉＯ２層、厚さ９８．１ｎｍ。【０１２１】
次いで裏面にもＮｂ２Ｏ５、ＳｉＯ２膜を形成して膜付きガラス物品を得た。裏面の積層膜は、ガラス板に近い側から以下の層構成とした：
第１の層：Ｎｂ２Ｏ５層、厚さ６．６ｎｍ、
第２の層：ＳｉＯ２層、厚さ７９．０ｎｍ、
第３の層：Ｎｂ２Ｏ５層、厚さ２０．０ｎｍ、
第４の層：ＳｉＯ２層、厚さ３８．６ｎｍ、
第５の層：Ｎｂ２Ｏ５層、厚さ３９．１ｎｍ、
第６の層：ＳｉＯ２層、厚さ２０．４ｎｍ、
第７の層：Ｎｂ２Ｏ５層、厚さ３５．０ｎｍ、
第８の層：ＳｉＯ２層、厚さ１０１．０ｎｍ。【０１２２】
両面に積層膜を形成したガラス物品の波長３００ｎｍ〜４００ｎｍにおける透過スペクトルを図２に示す。また、例１と同様にして透過率を表１に示す。【０１２３】
［例３］
アルコール溶剤（日本アルコール販売株式会社製、商品名：ソルミックスＡＰ−１）の５０ｇ、テトラメトキシシランの１２ｇ、３−グリシドキシプロピルトリメトキシシランの３．８ｇ、２−［４−［（２−ヒドロキシ−３−（２’−エチル）ヘキシル）オキシ］−２−ヒドロキシフェニル］−４，６−ビス（２，４−ジメチルフェニル）−１，３，５−トリアジンの１０ｇ、酢酸の１１ｇ、イオン交換水の１１ｇを混合してコート液を得た。【０１２４】
このコート液は特定波長光吸収成分として２−［４−［（２−ヒドロキシ−３−（２’−エチル）ヘキシル）オキシ］−２−ヒドロキシフェニル］−４，６−ビス（２，４−ジメチルフェニル）−１，３，５−トリアジンを含み、マトリクス成分としてテトラメトキシシランおよび３−グリシドキシプロピルトリメトキシシランを含む。【０１２５】
厚さ２ｍｍのソーダライムガラス板（旭硝子株式会社製、商品名：透明フロート板ガラス）上に前記のコート液をアプリケータで塗布し、１５０℃で３０分乾燥して膜付きガラス物品を得た。その透過スペクトルを図３中のａに示す。また、例１と同様にして透過率を表１に示す。なお、図３中の破線ｂは、前述の膜を形成していない厚さ２ｍｍソーダライムガラス板（参考例）の透過スペクトルである。【０１２６】
［例４］
厚さ０．５ｍｍのアルカリアルミノシリケートガラス板（旭硝子株式会社製、商品名：Ｄｒａｇｏｎｔｒａｉｌ）を用いた他は例３と同様にして膜付きガラス物品を得た。その透過スペクトルを図４中のａに示す。また、例１と同様にして透過率を表１に示す。なお、図４中の破線ｂは、前述の膜を形成していない厚さ０．５ｍｍのアルカリアルミノシリケートガラス板（参考例）の透過スペクトルである。【０１２７】
［例５］
酢酸ブチル（純正化学株式会社製）５４．６ｇ、マトリクス成分としてシリコン・アクリル樹脂溶液４５．４ｇ、［（４−メトキシフェニル）−メチレン］−プロパンジオイックアシッドジメチルエステル０．０２ｇを混合してコート液を得た。【０１２８】
このコート液は特定波長光吸収成分として［（４−メトキシフェニル）−メチレン］−プロパンジオイックアシッドジメチルエステル（クラリアントジャパン製、商品名：ＰＲ２５）を含み、マトリクス成分としてシリコン・アクリル系樹脂（ＤＩＣ株式会社製：ＢＺ−１１６０）を含む。【０１２９】
厚さ２ｍｍのソーダライムガラス板（旭硝子株式会社製、商品名：透明フロート板ガラス）上に前記のコート液をアプリケータで塗布し、１００℃で３０分乾燥して６μｍの膜付きガラス物品を得た。【０１３０】
その透過スペクトルを図５中のａに示す。また、例１と同様にして透過率を表１に示す。なお、図５中の破線ｂは、前述の膜を形成していない厚さ２ｍｍソーダライムガラス板（参考例）の透過スペクトルである。【０１３１】
【表１】
2017094867.tif 000009
【０１３２】
表１および図３〜５に示すように、実施例である例１〜例５のガラス物品は、波長３１５ｎｍ超４００ｎｍ以下の光透過率Ｔ３１５ｎｍ超４００ｎｍ以下が１％以上、且つ波長３１５ｎｍ以下の光透過率Ｔ３１５ｎｍ以下が６０％以下であり、波長選択透過性を示した。【０１３３】
本発明を特定の態様を参照して詳細に説明したが、本発明の精神と範囲を離れることなく様々な変更および修正が可能であることは、当業者にとって明らかである。なお、本出願は、２０１５年１２月２日付けで出願された日本特許出願（特願２０１５−２３５８０７）に基づいており、その全体が引用により援用される。また、ここに引用されるすべての参照は全体として取り込まれる。
【産業上の利用可能性】
【０１３４】
本発明の波長選択透過性ガラス物品は、窓ガラス、壁面等の内装ガラス、照明器具のカバーガラス、ディスプレイ装置のカバーガラス等として利用できる。
【符号の説明】
【０１３５】
１０                膜付きガラス物品
２０                積層ガラス物品
１１、２１、２３    ガラス板
１２、２２          膜
３０                自動車
３１                運転席側の窓ガラス
３２                側面の窓ガラス
４０                液晶ディスプレイ装置
４１                前面板
４２                カバーガラス
【図１】
2017094867.tif 000012
【図２】
2017094867.tif 000013
【図３】
2017094867.tif 000014
【図４】
2017094867.tif 000015
【図５】
2017094867.tif 000016
【図６】
2017094867.tif 000017
【図７】
2017094867.tif 000018
【図８】
2017094867.tif 000019
【図９】
2017094867.tif 000020
【国際調査報告】
2017094867.tif 000021
2017094867.tif 000022
2017094867.tif 000023
2017094867.tif 000024